(57)【特許請求の範囲】
【請求項１】
化粧板裏面に貼り合わせて用いる化粧板用裏面防湿紙であって、坪量２０〜５０ｇ／ｍ２の紙基材上に、厚さ５μｍ〜１５μｍの平滑層を設け、金属酸化物とリン化合物との反応生成物からなる厚さ０．０５μｍ以上４．０μｍ以下の複合皮膜層を水蒸気バリア層として有し、複合皮膜層の表出面に無機質微粉末を含む接着用プライマー層を設けてなり、透湿度が３．０ｇ／ｍ２・２４ｈｒ以下となることを特徴とする化粧板用裏面防湿紙。
【請求項２】
紙基材と複合皮膜層の間にアンカーコートを設けてなることを特徴とする請求項１に記載の化粧板用裏面防湿紙。
【請求項３】
前記平滑層に低密度ポリエチレン、中密度ポリエチレン、高密度ポリエチレン、ポリプロピレン、ポリエステル系樹脂のいずれかを積層してなることを特徴とする請求項１または２に記載の化粧板用裏面防湿紙。
【請求項４】
紙基材が紙間強化紙であることを特徴とする請求項１〜請求項３のいずれかに記載の化粧板用裏面防湿紙。
【発明の詳細な説明】
【技術分野】
【０００１】
本発明は、室内のドアパネルなどに用いる化粧板に、室内での温度や湿度の変化による吸湿・放湿などが原因で発生する反りを防止するために、化粧板の裏面に貼り合わせて用いる防湿紙に関する。
【背景技術】
【０００２】
従来前記用途に用いる化粧板としては、合板、中密度繊維板（ＭＤＦ）、ベニア板、ボード材、その他の多層構造の木質系基材の表面に、隠蔽性を与えるためのベタ印刷層や意匠性を向上させるための絵柄摸様層を印刷した化粧シートを貼り合わせたものが一般的に知られている。木質系基材は、その含水率が外気条件において、木質系基材の平衡含水率より小さい場合は、化粧板の化粧シートを貼り合せていない面から吸湿して面が膨張し、木質系基材の平衡含水率より大きい場合には、放湿して収縮が起こるのに対して、化粧シートを貼り合せた面は、吸放湿がほとんどないため、化粧板に変形（反り、寸法変化）が生じる。
【０００３】
この変形を防止するために、表面に化粧シートを貼り合せた化粧板の裏面に塗料を塗布する方法や、塩化ビニル、ポリエチレン、ポリプロピレン等の合成樹脂シートを貼り合せる方法や、或いは、紙／ポリエチレン／紙からなる防湿シートを貼り合せる方法等が知られている。
【０００４】
しかしながら、上記方法においては、防湿性が不十分である為、両面の温湿度環境に大きな差があるドア、引き戸、間仕切り等に長期間使用された場合には、両面の伸縮の度合いが異なり、反りが発生する場合がある。
【先行技術文献】
【特許文献】
【０００５】
【特許文献１】特許第３２０６４０８号
【特許文献２】特許第４９６１０５４号
【発明の概要】
【発明が解決しようとする課題】
【０００６】
本発明はこの課題を解決するためになされたものであり、両側の温湿度環境に大きな差がある場所で用いても、反りを防止することのできる化粧板用裏面防湿紙を提供することである。
【課題を解決するための手段】
【０００７】
本発明はこの課題を解決したものであり、すなわち請求項１記載の発明は、化粧板裏面に貼り合わせて用いる化粧板用裏面防湿紙であって、坪量２０〜５０ｇ／ｍ２の紙基材上に、厚さ５μｍ〜１５μｍの平滑層を設け、金属酸化物とリン化合物との反応生成物からなる厚さ０．０５μｍ以上４．０μｍ以下の複合皮膜層を水蒸気バリア層として有し、複合皮膜層の表出面に無機質微粉末を含む接着用プライマー層を設けてなり、透湿度が３．０ｇ／ｍ２・２４ｈｒ以下となることを特徴とする化粧板用裏面防湿紙である。
【０００８】
また、請求項２記載の発明は、紙基材と複合皮膜層の間にアンカーコートを設けてなることを特徴とする請求項１に記載の化粧板用裏面防湿紙である。
【０００９】
また、請求項３記載の発明は、前記平滑層に低密度ポリエチレン、中密度ポリエチレン、高密度ポリエチレン、ポリプロピレン、ポリエステル系樹脂のいずれかを積層してなることを特徴とする請求項１または２に記載の化粧板用裏面防湿紙である。
【００１０】
また、請求項４記載の発明は、紙基材が紙間強化紙であることを特徴とする請求項１〜請求項３のいずれかに記載の化粧板用裏面防湿紙である。
【発明の効果】
【００１１】
本発明の化粧板用裏面防湿紙は、透湿度（JIS  Z  0208）が３．０ｇ／ｍ２・２４ｈｒ以下であるために、塩化ビニル、ポリエチレン、ポリプロピレン等の合成樹脂製シートあるいは紙／ポリエチレン／紙からなる防湿シートに比べて格段に優れた防湿性能を有し、且つ、接着用プライマーに無機質微粉末を添加しておくことで、接着用プライマー層の表面が粗面化することにより、防湿シートの巻取り保存時のブロッキングが防止できる他、投錨効果によるラミネート用接着剤との接着性の向上を図ることもできる化粧板用裏面防湿紙を提供することを可能とした。
【図面の簡単な説明】
【００１２】
【図１】本発明の防湿シートの一実施例の断面の形状を示す説明図である。
【図２】本発明の防湿シートの他の実施例の断面の形状を示す説明図である。
【図３】本発明の防湿シートの接着用プライマーを用いた一実施例の断面の形状を示す説明図である。
【図４】本発明の防湿シートの接着用プライマーを用いた他の実施例の断面の形状を示す説明図である。
【発明を実施するための形態】
【００１３】
以下本発明を実施するための形態について図１〜図４を参照しながら説明を加える。
【００１４】
本発明による化粧板用裏面防湿紙は、紙基材層（１）上に金属酸化物とリン化合物を反応してなる複合皮膜層（２）が形成された構成である。紙基材層（１）の複合皮膜層（２）の間にアンカーコート層（３）を設けることもできる。また、複合皮膜層の表出面に接着用プライマー層（４）を設けることもできる。
【００１５】
[基材]
紙基材として用いる紙材料としては、薄葉紙、クラフト紙、チタン紙、リンター紙、板紙、石膏ボード紙、上質紙、コート紙、硫酸紙、グラシン紙、パーチメント紙、パラフィン紙、和紙等が挙げられる。好ましくは、合成樹脂を混抄させて、紙間強度を強化した薄葉紙（いわゆる紙間強化紙）や紙にラテックスや合成樹脂を含浸したものが、好ましく使用される。坪量としては特に限定されないが、２０ｇ／ｍ２未満の場合は柔軟すぎるため、加工時に皺の発生が起こりやすく、５０ｇ／ｍ２を超える場合は紙層からの剥がれが発生しやすいため、２０〜５０ｇ／ｍ２が好ましい。
【００１６】
また、複合皮膜層を形成する紙基材層表面の平滑性を付与する為の層を設けることができる。特に限定されるものではないが、クレーコート層やポリビニルアルコール層を設けたり、低密度ポリエチレン、中密度ポリエチレン、高密度ポリエチレン、ポリプロピレン、ポリエステル系樹脂等を５〜１５μｍの厚みで積層しても良い。
【００１７】
さらに、これらの基材層については、必要に応じてコロナ処理やプラズマ処理、フレーム処理等の表面処理を行っても良い。
【００１８】
[金属酸化物]
金属酸化物を構成する金属原子としては、原子価が２価以上の金属原子を挙げることができ、具体的には、例えば、マグネシウム、カルシウム等の周期表第２族の金属；亜鉛等の周期表第１２族の金属；アルミニウム等の周期表第１３族の金属；ケイ素等の周期表第１４族の金属；チタン、ジルコニウム等の遷移金属などを挙げることができる。なおケイ素は半金属に分類される場合があるが、本明細書ではケイ素を金属に含めるものとする。金属酸化物を構成する金属原子は１種類であってもよいし、２種類以上であってもよい。これらの中でも、金属酸化物を製造するための取り扱いの容易さや得られる複合構造体のバリア性がより優れることから、金属酸化物を構成する金属原子は、アルミニウム、チタンおよびジルコニウムからなる群より選ばれる少なくとも１種であることが好ましく、アルミニウムであることが特に好ましい。
【００１９】
金属酸化物は、例えば加水分解可能な特性基が金属原子に結合した化合物を原料として用いて、これを加水分解縮合させることで、化合物の加水分解縮合物として合成される。加水分解縮合させる方法としては、液相合成法、具体的にはゾルゲル法を採用することができる。
【００２０】
合成された金属酸化物は、微細な粒子の形態となる。金属酸化物の各粒子の形状は特に限定されず、例えば、球状、扁平状、多面体状、繊維状、針状などの形状を挙げることができ、繊維状または針状の形状であることがバリア性および耐熱水性により優れる複合皮膜となることから好ましい。また、単一の形状の粒子のみでもよいし、２種以上の異なる形状を有する粒子でもよい。
【００２１】
金属酸化物の粒子の大きさも特に限定されず、ナノメートルサイズからサブミクロンサイズのものを例示することができるが、バリア性と透明性により優れる複合皮膜層となることから、平均粒径として１〜１００ｎｍの範囲にあることが好ましい。
【００２２】
[リン化合物]
リン化合物は、金属酸化物と反応可能な部位を１以上有するものである。反応可能な部位としては、リン原子に直接結合したハロゲン原子や、リン原子に直接結合した酸素原子が含まれる。これらのハロゲン原子や酸素原子は、金属酸化物の表面に存在する水酸基と縮合反応（加水分解縮合反応）を起こし、結合することができる。
【００２３】
リン化合物としては、リン酸、ポリリン酸、亜リン酸、ホスホン酸およびそれらの誘導体が挙げられる。ポリリン酸の具体例としては、ピロリン酸、三リン酸、４つ以上のリン酸が縮合したポリリン酸などが挙げられる。上記の誘導体の例としては、リン酸、ポリリン酸、亜リン酸、ホスホン酸の、塩、（部分）エステル化合物、ハロゲン化物（塩化物等）、脱水物（五酸化二リン等）などが挙げられる。また、ホスホン酸の誘導体の例には、ホスホン酸（Ｈ−Ｐ（＝Ｏ）（ＯＨ）２）のリン原子に直接結合した水素原子が種々の官能基を有していてもよいアルキル基に置換されている化合物（例えば、ニトリロトリス（メチレンホスホン酸）、Ｎ，Ｎ，Ｎ’，Ｎ’−エチレンジアミンテトラキス（メチレンホスホン酸）等）や、その塩、（部分）エステル化合物、ハロゲン化物および脱水物も含まれる。さらに、リン酸化でんぷんなど、リン原子を有する有機高分子も、前記リン化合物として使用することができる。これらのリン化合物は１種を単独で使用しても２種以上を併用してもよい。これらのリン化合物の中でも、コーティング液の安定性と得られる複合皮膜層のバリア性がより優れることから、リン酸を単独で使用するか、またはリン酸とそれ以外のリン化合物とを併用することが好ましい。
【００２４】
[反応生成物]
反応生成物は、金属酸化物の粒子同士が、リン化合物に由来するリン原子を介して結合された特定の構造を有する。このような反応生成物や構造は金属酸化物とリン化合物とを混合し反応させることにより形成することができる。リン化合物との混合に供される（混合される直前の）金属酸化物は、金属酸化物そのものであっても良いし、金属酸化物を含む組成物の形態であってもよい。
【００２５】
具体的には、金属酸化物の表面に存在する官能基（たとえば水酸基）と、リン化合物の金属酸化物と反応可能な部位（例えばリン原子に直接結合したハロゲン原子や酸素原子）とが、縮合反応（加水分解縮合反応）を起こす。金属酸化物の表面に存在する官能基（た
とえば水酸基）は、通常、金属酸化物を構成する金属原子に結合している。
【００２６】
反応生成物は、例えば、金属酸化物とリン化合物を含むコーティング液を基材の表面に塗布し、形成した塗膜を熱処理することにより、金属酸化物の粒子同士が、リン化合物に由来するリン化合物を介して結合される反応を進行させることで得られる。
【００２７】
熱処理の温度の下限は、１１０℃以上であり、１２０℃以上であることが好ましく、１４０℃以上であることがより好ましく、１７０℃以上であることがさらに好ましい。熱処理温度が低いと、充分な反応度を得るのにかかる時間が長くなり、生産性が低下する原因となる。熱処理の温度の好ましい上限は、基材の種類などによって異なるが、２２０℃以下であり、１９０℃以下であることが好ましい。熱処理は、空気中、窒素雰囲気下、またはアルゴン雰囲気下などで実施することができる。熱処理の時間は、０．１秒〜１時間の範囲にあることが好ましく、１秒〜１５分の範囲にあることがより好ましく、５〜３００秒の範囲にあることがさらに好ましい。
【００２８】
反応生成物の層には、ポリビニルアルコール、ポリ酢酸ビニルの部分けん化物、ポリエチレングリコール、ポリヒドロキシエチル（メタ）アクリレート、でんぷん等の多糖類、多糖類から誘導される多糖類誘導体、ポリアクリル酸、ポリメタクリル酸、ポリ（アクリル酸／メタクリル酸）およびそれらの塩、エチレン−ビニルアルコール共重合体、エチレン−無水マレイン酸共重合体、スチレン−無水マレイン酸共重合体、イソブチレン−無水マレイン酸交互共重合体、エチレン−アクリル酸共重合体、エチレン−アクリル酸エチル共重合体のけん化物などが含まれてもよい。
【００２９】
[複合皮膜層]
複合皮膜層は少なくとも金属酸化物とリン化合物とが反応してなる反応生成物からなる層で、８００〜１４００ｃｍ-1の範囲における赤外線吸収スペクトルの、赤外線吸収が最大となる波数が１０８０〜１１３０ｃｍ-1の範囲にあることが好ましい。吸収ピークが、一般に各種の原子と酸素原子との結合に由来する吸収が見られる８００〜１４００ｃｍ-1の領域において最大吸収波数の吸収ピークとして現れる場合には、得られる複合構造体においてさらに優れたバリア性と耐熱水性が発現される。当該特定の波数を満たす金属酸化物を構成する金属原子としては、例えば、アルミニウムなどが挙げられる。
【００３０】
複合皮膜層の厚さの上限は、４．０μｍ以下であることが好ましく、２．０μｍ以下であることがより好ましく、１．０μｍ以下であることがさらに好ましく、０．９μｍ以下であることが特に好ましい。薄くすることによって、印刷、ラミネート等の加工時におけるバリアフィルムの寸法変化を低く抑えることができ、更にバリアフィルムの柔軟性が増し、その力学的特性を基材自体の力学的特性に近づけることができる。一方、複合皮膜層の厚さの下限は、０．１μｍ以上（例えば０．２μｍ以上）であることが好ましい。なお、１層当たりの厚さは、本発明のバリアフィルムのバリア性がより良好になる観点から、０．０５μｍ以上（例えば０．１５μｍ以上）であることが好ましい。
【００３１】
[アンカーコート剤]
アンカーコート剤については、特に限定されるものではないが、例えば溶剤溶解性または水溶性のポリエステル樹脂、イソシアネート樹脂、ウレタン樹脂、アクリル樹脂、ポリビニルアルコール樹脂、エチレンビニルアルコール樹脂、ビニル変性樹脂、エポキシ樹脂、オキサゾリン基含有樹脂、変性スチレン樹脂、変性シリコン樹脂またはアルキルチタネート等から選択され、これらは単独または２種類以上組み合わせて使用することができる。
【００３２】
[接着用プライマー]
前記接着用プライマー層（４）は、各種の被貼着基材の表面に積層貼着する際に使用され
る、例えばイソシアネート硬化型ウレタン樹脂系や変性酢酸ビニル樹脂エマルジョン系等の各種のラミネート用接着剤との接着性を十分に確保する目的で設けられるものである。その材質としては、例えばエステル系樹脂、ウレタン系樹脂、アクリル系樹脂、ポリカーボネート系樹脂、塩化ビニル−酢酸ビニル共重合体、ポリビニルブチラール系樹脂、ニトロセルロース系樹脂等の各種のプライマー剤が知られており、これらの中からラミネート用接着剤の種類に合せたものを選んで使用する。例えば、ラミネート用接着剤として変性酢酸ビニル樹脂エマルジョン系接着剤を使用する場合には、ウレタン系接着用プライマー剤で良好な接着が得られる。
【００３３】
なお、接着用プライマーに例えばシリカ等の無機質微粉末を添加しておくと、接着用プライマー層の表面が粗面化することにより、防湿シートの巻取り保存時のブロッキングが防止できる他、投錨効果によるラミネート用接着剤との接着性の向上を図ることもできる。また、これらの接着用プライマーは単独ないし混合して接着組成物とし、ロールコート法やグラビア印刷法等の適宜の塗布手段を用いて形成することができる。
【実施例】
【００３４】
以下に、実施例によって本発明をより具体的に説明するが、本発明は以下の実施例によって何ら限定されるものではない。
【００３５】
＜実施例＞
蒸留水２３０質量部を撹拌しながら７０℃に昇温した。その蒸留水に、アルミニウムイソプロポキシド８８質量部を１時間かけて滴下し、液温を徐々に９５℃まで上昇させ、発生するイソプロパノールを留出させることによって加水分解縮合を行った。次いで、６０質量％の硝酸水溶液４．０質量部を添加し、９５℃で３時間撹拌することによって加水分解縮合物の粒子の凝集体を解膠させた。こうして得られた分散液を、固形分濃度がアルミナ換算で１０質量％になるように濃縮することによって分散液を得た。
【００３６】
また、８５質量％のリン酸水溶液２．３５質量部に対して、蒸留水４７．２６質量部、メタノール１９．００質量部およびトリフルオロ酢酸１．３９質量部を加え、均一になるように攪拌することによって、溶液を得た。続いて、溶液を攪拌した状態で、分散液３０．００質量部を滴下し、滴下完了後からさらに３０分間攪拌を続けることによってコーティング液を得た。
【００３７】
次に、紙基材として３０ｇ／ｍ２の紙間強化紙（天間特殊製紙株式会社製）に、乾燥後の厚さが０．５μｍとなるようにバーコータによってコーティング液をコートし、１００℃で５分間乾燥することによって複合皮膜層の前駆体層を形成した。得られた積層体に対して、乾燥機を用いて１８０℃で１分間の熱処理を施すことによって複合皮膜層を形成して防湿紙を作製した。
【００３８】
＜比較例＞
従来品の防湿シートとして、片側にコロナ処理を施した３０ｇ／ｍ２の紙間強化紙（天間特殊製紙株式会社製）のコロナ処理面同士を、Ｔダイ押出し機より押出した溶融したポリエチレン樹脂５０μｍでサンドラミネートを行い、防湿シート（紙間強化紙／ポリエチレン／紙間強化紙）を作製した。
【００３９】
＜評価＞
上記で作製した実施例及び比較例の防湿シートについて、ＪＩＳ  Ｚ  ０２０８に準拠して透湿度を算出し、それぞれ透湿度の比較を行った。その結果を表１に示す。
【００４０】
【表１】
0006387801.tif 000002
単位
透湿度：ｇ／ｍ２・２４ｈｒ。
【００４１】
表１の結果から明らかなように、実施例の防湿シートは、比較例の防湿シートと比べて、透湿度が格段に低い結果が得られた。本発明の防湿シートは複合皮膜層を設けたことにより、透湿度の性能向上が認められ、室内での温度や湿度の変化による吸湿・放湿などが原因で発生する化粧板の反りを従来品に比べて少なくする効果が期待できる。
【００４２】
これにより本発明の課題である、両側の温湿度環境に大きな差がある場所で用いても、反りを防止することのできる化粧板用裏面防湿紙を提供することが可能であることを検証することができた。
【符号の説明】
【００４３】
１・・・紙基材層
２・・・複合皮膜層
３・・・アンカーコート層
４・・・接着用プライマー層
【図１】
0006387801.tif 000003
【図２】
0006387801.tif 000004
【図３】
0006387801.tif 000005
【図４】
0006387801.tif 000006